(57)【要約】【課題】インクジェットインクを用いた中間転写方式の画像形成方法において、インクの転写性をより高めることができる画像形成方法を提供すること。【解決手段】本発明に係る画像形成方法は、中間転写体の表面にプレコート剤を付与してプレコート層を形成する工程と、前記形成されたプレコート層の表面に、インクジェット法によりインクを付与して、インク層を形成する工程と、前記形成されたプレコート層およびインク層を記録媒体に転写する工程と、を有する。前記中間転写体のインクの着弾面への前記プレコート剤の接触角は、前記中間転写体のインクの着弾面への前記インクの接触角より小さい。前記プレコート剤の粘度は、前記インクの粘度より低い。【選択図】図１
2019130714.tif 000002
【特許請求の範囲】
【請求項１】
中間転写体の表面にプレコート剤を付与してプレコート層を形成する工程と、
前記形成されたプレコート層の表面に、インクジェット法によりインクを付与して、インク層を形成する工程と、
前記形成されたプレコート層およびインク層を記録媒体に転写する工程と、
を有し、
前記中間転写体の前記表面への前記プレコート剤の接触角は、前記中間転写体の前記表面への前記インクの接触角より小さく、
前記プレコート剤の粘度は、前記インクの粘度より低い、
画像形成方法。
【請求項２】
前記中間転写体の前記表面への前記プレコート剤の接触角と、前記中間転写体の前記表面への前記インクの接触角と、の差は、２０°未満である、請求項１に記載の画像形成方法。
【請求項３】
中間転写体と、
前記中間転写体の表面にプレコート剤を付与してプレコート層を形成するプレコート層形成部と、
前記形成されたプレコート層の表面に、インクジェット法によりインクを付与して、インク層を形成するインク層形成部と、
前記形成されたプレコート層およびインク層を記録媒体に転写する転写部と、
を有し、
前記中間転写体の前記表面への前記プレコート剤の接触角は、前記中間転写体の前記表面への前記インクの接触角より小さく、
前記プレコート剤の粘度は、前記インクの粘度より低い、
画像形成装置。
【発明の詳細な説明】
【技術分野】
【０００１】
本発明は、画像形成方法および画像形成装置に関する。
【背景技術】
【０００２】
インクジェット法は、簡便かつ安価に画像を作製できるため、写真、各種印刷、マーキング、カラーフィルター等の特殊印刷を含む様々な印刷分野に応用されている。特に、インクジェット法は、版を用いずデジタル印刷が可能であるため、多様な画像を少量ずつ形成するような用途に特に好適である。
【０００３】
インクジェット法では、インクが着弾する記録媒体の表面粗さやインク吸収性などにより、着弾したインクのドット径が変位することがある。これに対し、中間転写方式の画像形成方法では、着弾したインクのドット径を制御しやすい中間転写体にインクを付与して中間画像を形成し、中間転写体から記録媒体に中間画像を転写するため、上記ドット径の変位を抑制して、より高精細な画像が形成しやすくなると期待される。
【０００４】
中間転写方式の画像形成方法には、中間転写体から記録媒体へのインクの転写率をより高めることへの要求が存在する。上記転写率を高める観点から、プレコート剤を中間転写体に予め付与してプレコート層を形成し、当該プレコート層を離型層としてインクとともに転写させる方法が開発されている。
【０００５】
上記プレコート剤に関して、特許文献１には、水に対する接触角が５０度以上１２０度以下である中間転写体に、特定のシロキサン化合物を含むプレコート剤を付与することで、中間転写体に対するプレコート剤の濡れ性および離型性を調整できると記載されている。
【０００６】
また、特許文献２には、ポリビニルアルコールなどの親水性ポリマーを含むプレコート剤に、適切な界面活性剤を使用することで、中間転写体に対するプレコート剤の濡れ性および離型性を調整できると記載されている。
【先行技術文献】
【特許文献】
【０００７】
【特許文献１】特開２０１３−１９９１１４号公報
【特許文献２】特開２０１６−０７４２０６号公報
【発明の概要】
【発明が解決しようとする課題】
【０００８】
特許文献１および特許文献２に記載されているようなプレコート剤を用いる画像形成方法によれば、中間転写体にプレコート剤を十分に濡れ広がらせ、かつインクの転写性も高まると期待される。特に、これらの文献に記載されたプレコート剤は、インクの着弾面への接着力がより小さいプレコート層を形成し、中間転写体に着弾したインクが凝集して剥離される前に上記プレコート層を剥離することで、転写性を高めようとしている。
【０００９】
しかし、本発明者らの検討によれば、これらのプレコート剤を用いた画像形成方法でも、インクの転写性は十分には高まっていなかった。
【００１０】
本発明は、上記知見に基づいてなされたものであり、インクジェットインクを用いた中間転写方式の画像形成方法において、インクの転写性をより高めることができる画像形成方法、および当該画像形成方法を実施できる画像形成装置を提供することを、その目的とする。
【課題を解決するための手段】
【００１１】
上記課題は、中間転写体の表面にプレコート剤を付与してプレコート層を形成する工程と、上記形成されたプレコート層の表面に、インクジェット法によりインクを付与して、インク層を形成する工程と、上記形成されたプレコート層およびインク層を記録媒体に転写する工程と、を有する画像形成方法によって解決される。上記画像形成方法において、上記中間転写体の上記表面への上記プレコート剤の接触角は、上記中間転写体の上記表面への上記インクの接触角より小さく、上記プレコート剤の粘度は、上記インクの粘度より低い。
【００１２】
また、上記課題は、中間転写体と、上記中間転写体の表面にプレコート剤を付与してプレコート層を形成するプレコート層形成部と、上記形成されたプレコート層の表面に、インクジェット法によりインクを付与して、インク層を形成するインク層形成部と、上記形成されたプレコート層およびインク層を記録媒体に転写する転写部と、を有する画像形成装置によって解決される。上記画像形成装置において、上記中間転写体の上記表面への上記プレコート剤の接触角は、上記中間転写体の上記表面への上記インクの接触角より小さく、上記プレコート剤の粘度は、上記インクの粘度より低い。
【発明の効果】
【００１３】
本発明により、インクジェットインクを用いた中間転写方式の画像形成方法において、インクの転写性をより高めることができる画像形成方法、および当該画像形成方法を実施できる画像形成装置が提供される。
【図面の簡単な説明】
【００１４】
【図１】図１は、本発明の一実施形態に関する、インクジェットインクを用いた中間転写方式の画像形成方法の一例を示すフローチャートである。
【図２】図２は、本発明の一実施形態に関する画像形成方法を実施するための画像形成装置の構成を示す模式図である。
【発明を実施するための形態】
【００１５】
本発明者らは上記課題について鋭意検討し、中間転写体のインクが着弾する表面（以下、単に「インクの着弾面」ともいう。）に対するプレコート剤およびインクの接触角、ならびにプレコート剤およびインクの粘度を適切に調整することで、インクの転写性を高め得ることに想到し、さらに検討を重ねて、本発明を完成させた。
【００１６】
つまり、中間転写体のインクの着弾面にプレコート剤を予め付与してプレコート層を形成しても、後から付与されたインクがプレコート層の内部に侵入してしまうことがある。このとき、特に中間転写体のインクの着弾面へのインクの親和性が、上記インクの着弾面へのプレコート剤の親和性よりも高いときなどは、プレコート層の内部に侵入したインクが、インクの着弾面の表面に強い接着力で薄く広がって付着してしまい、インクが十分に転写されないことがある。
【００１７】
また、インクの凝集力が小さいような場合には、中間転写体にインクが着弾して形成されたインク層の内部でインクが分離して転写してしまうため、単にプレコート層の離型性を高めても、インクの転写性が高まりにくいことがある。
【００１８】
これに対し、中間転写体のインクの着弾面に対するプレコート剤の接触角を、中間転写体のインクの着弾面に対するインクの接触角よりも小さくし、中間転写体のインクの着弾面に対するプレコート剤の濡れ性を、中間転写体のインクの着弾面に対するインクの濡れ性よりも高めることで、中間転写体のインクの着弾面にはインクよりもプレコート剤のほうが留まりやすくなり、上記プレコート層の内部にインクが侵入することによる転写性の低下が抑制されると考えられる。
【００１９】
さらに、プレコート剤の粘度をインクの粘度よりも小さくすることで、インク層の内部での剥離が生じるよりも先にプレコート層の層内で剥離を生じやすくさせて、転写時にプレコート層をインク層よりも先に離型しやすくし、プレコートによるインクの転写性の高まりも十分に確保することができると考えられる。
【００２０】
以下、本発明の例示的な実施形態を説明する。
【００２１】
［画像形成方法］
図１は、本実施形態に関する、インクジェットインクを用いた中間転写方式の画像形成方法の一例を示すフローチャートである。
【００２２】
本実施形態では、まず、中間転写体の表面のうち、インクの着弾面に、プレコート剤を付与する（工程Ｓ１１０）。
【００２３】
プレコート剤は、インクの着弾面のうち、少なくともインクが着弾する領域に付与されればよい。プレコート剤の付与方法は特に限定されず、ロールコーターおよびバーコーターなどを用いる方法、ならびにインクジェット法などを用いることができる。
【００２４】
上記プレコート剤は、インクの着弾面に付与され、必要に応じてスクレーパーなどで平滑化されて、インクの着弾面に接してプレコート層を形成する。プレコート層の厚みは、後の工程で着弾したインクがプレコート層に沈み込む（侵入する）ことによる転写性の低下を抑制する観点から、形成される画像におけるインクの厚みよりも小さいことが好ましく、たとえば、０．５μｍ以上１．０μｍ以下とすることができる。
【００２５】
次に、形成されたプレコート層の表面に、インクジェット法によりインクを付与する（工程Ｓ１２０）。
【００２６】
上記インクは、インクジェットヘッドから吐出され、形成されたプレコート層の表面に着弾するか、または既に着弾されたインクの表面に着弾する。このとき、形成すべき画像に応じた色のインクが吐出されて形成すべき画像に応じた位置に着弾することで、プレコート層の表面にインク層が形成されて、中間転写体のインクの着弾面には中間画像が形成される。
【００２７】
このとき、中間転写体のインクの着弾面に対するプレコート剤の接触角が、中間転写体のインクの着弾面に対するインクの接触角よりも小さいため、プレコート剤は、中間転写体の表面にインクよりも接近しやすく、中間転写体の表面にインクよりも留まりやすい。これにより、プレコート剤は、中間転写体とインクとの間により均一かつより安定して濡れ広がった状態を保ちやすい。そのため、インクが沈み込んでプレコート層の一部が分離することによる、転写性の低下が抑制されると考えられる。
【００２８】
最後に、上記インクの付与により形成されたプレコート層およびインク層を記録媒体に転写する（工程Ｓ１３０）。
【００２９】
上記プレコート層およびインク層は、表面にプレコート層およびインク層が形成された中間転写体を、搬送されてきた記録媒体に向けて加圧することで、記録媒体に転写される。
【００３０】
このとき、プレコート剤の粘度がインクの粘度よりも小さいため、プレコート剤は、インクよりも先に中間転写体から離型しやすい。これにより、中間転写体とインクとの間により均一かつより安定して濡れ広がったプレコート層がインク層とともに離型しやすくなるため、インクの転写性も高まると考えられる。
【００３１】
転写性を高める観点から、転写時に、加圧ローラーや加圧ローラーと対向して配置された搬送部などを加温して、プレコート層およびインク層の温度を調整してもよい。温度調整は、たとえば、加温されたプレコート層およびインク層が２０℃以上４５℃以下となるように行うことができる。
【００３２】
インクが活性光線硬化型のインクであるとき、本実施形態に関する画像形成方法は、転写後に、インクを硬化させる工程を有してもよい。インクの硬化は、たとえば、転写されたインクに活性光線を照射して、行うことができる。なお、インクのドット径をより安定化させるため、インクが完全には硬化しない程度の光量の活性光線を転写前のインクに照射してインクを仮硬化させ、転写後のインクに活性光線を再照射してインクを完全硬化させてもよい。
【００３３】
［プレコート剤］
上記プレコート剤は特に限定されず、インクジェットインクを用いた中間転写方式の画像形成方法に用いられる通常のプレコート剤から適宜選択することができる。
【００３４】
ここで、上記プレコート剤は、上記中間転写体のインクの着弾面への接触角が、上記中間転写体のインクの着弾面への上記インクの接触角より小さくなり、かつ、粘度が、上記インクの粘度より低くなるように選択される。
【００３５】
上記接触角は、常温常湿（たとえば、２０℃、５０％ＲＨ）で、接触角計測定装置（協和界面科学株式会社製、接触角計ＤＭ−３０１など）を用いて液滴法により測定して得られた値とすることができる。
【００３６】
上記粘度は、レオメータにより、プレコート剤またはインクの動的粘弾性の温度変化を測定することにより求めることができる。上記プレコート剤または上記インクを１００℃に加熱し、ストレス制御型レオメータ（ＡｎｔｏｎＰａａｒ社製、Ｐｈｙｓｉｃａ  ＭＣＲ３０１（コーンプレートの直径：７５ｍｍ、コーン角：１．０°））によって粘度を測定しながら、剪断速度１１．７（１／ｓ）、降温速度０．１℃／ｓの条件で２０℃まで冷却して、粘度の温度変化曲線を得る。このようにして得られた粘度の温度変化曲線から、各温度における上記プレコート剤または上記インクの温度を求めることができる。
【００３７】
本実施形態では、少なくともプレコート剤およびインクを記録媒体に転写するときに、プレコート剤の粘度がインクの粘度より低ければよい。そのため、転写時の温度である２０℃以上４５℃以下の範囲内で、インクより粘度が低くなるような、プレコート剤を選択すればよい。
【００３８】
また、複数種のインクを用いて画像を形成するときは、先に吐出されて着弾されたインクの表面に、後に吐出されたインクが着弾することがある。このとき、プレコート層の表面に着弾したインクと、先に着弾されたインクの表面に後から着弾したインクと、の間の濡れ広がり性の差を小さくして、それぞれのインクのインク径の差を小さくし、より高精細な画像を形成しやすくする観点からは、上記中間転写体のインクの着弾面への、プレコートの接触角とインクの接触角との差は小さいことが望ましく、２０°未満であることが好ましい。なお、上記接触角の差の最小値は特に限定されないものの、５°以上であることが好ましく、１０°以上であることがより好ましい。
【００３９】
プレコート剤は、水および水溶性有機溶剤などの液体成分と、接触角および粘度を調整するための界面活性剤と、を含む液体とすることができる。あるいは、プレコート剤は、シリコーンオイルなどの表面張力が小さい液体を用いてもよい。特に、中間転写体のインクの着弾面がシリコーン樹脂であるとき、低粘度のシリコーンオイルは、中間転写体のインクの着弾面への接触角が小さいため好適である。
【００４０】
なお、プレコート剤が多価金属イオンおよび多価有機酸などの、インクが含有する色材を析出または凝集させる成分を含んでいると、プレコート剤およびインクを記録媒体に転写するときのインクの粘度を高くして、プレコート剤の粘度をインクの粘度より低くすることは容易である。しかし、本実施形態では、プレコート剤中のこれらの成分の量が少なくても、上記接触角および粘度の調整によって、インクの転写性を高めることが容易である。そのため、本実施形態においては、プレコート剤は、多価金属イオンおよび多価有機酸を実質的に含有しないことが好ましい。実質的に含有しないとは、プレコート剤の全質量に対する多価金属イオンおよび多価有機酸の合計の含有量が、０．１質量％未満であることを意味する。
【００４１】
［インク］
上記インクは特に限定されず、インクジェット法による画像形成に用いられる通常のインクであればよい。
【００４２】
（インクの材料）
たとえば、上記インクは、水系インクであるときは、水および任意に水溶性有機溶剤を含有することができる。また、上記インクは、溶剤系インクであるときは、有機溶剤を含有することができる。また、上記インクは、活性光線硬化型インクであるときは、活性光線の照射によって重合および架橋する光重合性化合物および任意に光重合開始剤を含有することができる。
【００４３】
上記インクは、さらに、必要に応じて、染料および顔料などの色材、顔料を分散させるための分散剤、顔料を基材に定着させるための定着樹脂、界面活性剤、重合禁止剤、ｐＨ調整剤、保湿剤、紫外線吸収剤、ならびにインクを温度変化によりゾルゲル相転移させるゲル化剤などを含有してもよい。上記その他の成分は、上記インク中に、一種のみが含まれていてもよく、二種類以上が含まれていてもよい。
【００４４】
上記インクが水系インクであるときの上記水溶性有機溶剤の例には、メタノール、エタノール、プロパノール、イソプロパノール、ブタノール、イソブタノール、ｓｅｃ−ブタノールおよびｔ−ブタノールを含むアルコール、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、およびペンタンジオールを含むグリセリン、ヘキサントリオール、チオジグリコール、１，２−ブタンジオール、１，３−ブタンジオール、１，２−ペンタンジオール、１，２−ヘキサンジオールおよび１，２−ヘプタンジオールを含む多価アルコール、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミンおよびテトラメチルプロピレンジアミンを含むアミン、ホルムアミド、Ｎ，Ｎ−ジメチルホルムアミドおよびＮ，Ｎ−ジメチルアセトアミドを含むアミド、２−ピロリドン、Ｎ−メチル−２−ピロリドン、シクロヘキシルピロリドン、２−オキサゾリドンおよび１，３−ジメチル−２−イミダゾリジノンを含む複素環化合物、ジメチルスルホキシドを含むスルホキシド、ならびにエチレングリコールモノメチルエーテル、エチレングリコールモノエチルエーテル、エチレングリコールモノブチルエーテル、エチレングリコールジエチルエーテル、エチレングリコールジメチルエーテル、ジエチレングリコールモノメチルエーテル、ジエチレングリコールモノエチルエーテル、ジエチレングリコールモノブチルエーテル、ジエチレングリコールエチルメチルエーテル、ジエチレングリコールジメチルエーテル、ジエチレングリコールジエチルエーテル、ジエチレングリコールジブチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、プロピレングリコールジメチルエーテル、ジプロピレングリコールジメチルエーテル、プロピレングリコールジエチルエーテル、ジプロピレングリコールジエチルエーテル、エチレングリコールモノメチルアセテート、エチレングリコールモノエチルアセテート、エチレングリコールモノブチルアセテート、ジエチレングリコールモノメチルアセテート、エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノエチルアセテート、ジエチレングリコールモノブチルアセテート、トリエチレングリコールモノブチルエーテルを含むグリコールエーテルが含まれる。
【００４５】
上記インクが水系インクであるときの上記水溶性有機溶剤の含有量は、たとえば、上記インクの全質量に対して５．０質量％以上３０質量％以下とすることができる。
【００４６】
上記インクが溶剤系インクであるときの上記有機溶剤の例には、上記水系インクに用いられ得る水溶性有機溶剤および非水溶性有機溶剤が含まれる。
【００４７】
上記非水溶性有機溶剤の例には、ペンタン、ヘキサン、ｉ−ヘキサン、ヘプタン、ｉ−ヘプタン、オクタン、ｉ−オクタン、およびデカンを含む炭素数が５以上１５以下の脂肪族炭化水素、シクロペンタン、シクロヘキサン、メチルシクロヘキサン、ジメチルシクロヘキサン、エチルシクロヘキサン、シクロヘプタン、およびシクロオクタンを含む炭素数が５以上１５以下の脂環族炭化水素、シクロヘキセン、シクロヘプテン、シクロオクテン、１,１，３，５，７−シクロオクタテトラエン、シクロドデセンを含む炭素数が５以上１５以下の環状不飽和炭化水素、ベンゼン、トルエン、エチルベンゼン、クメン、ｏ−キシレン、ｍ−キシレンおよびｐ−キシレンを含む炭素数が６以上１２以下の芳香族炭化水素、ヘプタノール、ヘキサノール、メチルヘキサノール、エチルヘキサノール、ヘプタノール、オクタノール、デカノール、ウンデシルアルコール、およびラウリルアルコールを含む炭素数が５以上１５以下の１価のアルコール、メチル−ｉ−ブチルケトン、ジ−ｉ−ブチルケトン、シクロヘキサノン、メチルシクロヘキサノン、シクロヘプタノン、およびシクロオクタノンを含む炭素数が５以上１５以下の脂環族ケトン、酢酸メチル、酢酸エチル、酢酸プロピル、酢酸−ｉ−プロピル、酢酸ブチル、酢酸ヘキシル、酢酸アミル、酢酸−ｉ−アミル、酢酸２−エチルヘキシル、プロピオン酸メチル、プロピオン酸エチル、プロピオン酸ブチル、プロピオン酸ヘキシル、プロピオン酸アミル、吉草酸エチル、ヘキサン酸エチル、ヘプタン酸エチル、オクタン酸エチル、デカン酸エチル、酢酸シクロヘキシル、酢酸シクロオクチル、酢酸フェニル、プロピオン酸フェニル、安息香酸メチル、安息香酸エチル、安息香酸ブチル、フタル酸ジメチル、フタル酸ジエチル、およびフタル酸ジブチルを含むエステル化合物、ニトロエタン、ニトロプロパン、ニトロペンタン、ニトロベンゼン、ジニトロベンゼン、ニトロトルエン、およびニトロキシレンを含むニトロ化合物、アセトニトリル、ベンゾニトリルを含むニトリル類、ならびにγ−ブチロラクトン、およびε−カプロラクトンを含むラクトン類が含まれる。
【００４８】
上記インクが溶剤系インクであるときの上記非水溶性有機溶剤の含有量は、たとえば、上記インクの全質量に対して１．０質量％以上９８質量％以下とすることができ、２０質量％以上９５質量％以下とすることがより好ましく、４０質量％以上９０質量％以下とすることがさらに好ましい。
【００４９】
上記インクが活性光線硬化型インクであるときの上記光重合性化合物の例には、ラジカル重合性化合物およびカチオン重合性化合物が含まれる。光重合性化合物は、モノマー、重合性オリゴマー、プレポリマーあるいはこれらの混合物のいずれであってもよい。
【００５０】
活性光線の例には、紫外線、電子線、α線、γ線およびエックス線が含まれる。安全性の観点およびより低いエネルギー量でも上記重合および架橋を発生させることができるという観点から、活性光線は、紫外線または電子線であることが好ましい。
【００５１】
ラジカル重合性化合物は、不飽和カルボン酸エステル化合物であることが好ましく、（メタ）アクリレートであることがより好ましい。なお、本明細書において、「（メタ）アクリレート」は、アクリレートまたはメタアクリレートを意味し、「（メタ）アクリル」は、アクリルまたはメタクリルを意味し、「（メタ）アクリロイル」は、アクリロイルまたはメタクリロイルを意味する。
【００５２】
単官能の（メタ）アクリレートの例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸およびｔ−ブチルシクロヘキシル（メタ）アクリレートが含まれる。
【００５３】
多官能の（メタ）アクリレートの例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート、ポリエチレングリコールジアクリレートおよびトリプロピレングリコールジアクリレートを含む２官能の（メタ）アクリレート、ならびに、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレートおよびペンタエリスリトールエトキシテトラ（メタ）アクリレートを含む３官能以上の（メタ）アクリレートが含まれる。
【００５４】
ラジカル重合性化合物は、エチレンオキサイドまたはプロピレンオキサイドで変性された（メタ）アクリレート（以下、単に「変性（メタ）アクリレート」ともいう。）を含むことが好ましい。変性（メタ）アクリレートは、感光性がより高い。また、変性（メタ）アクリレートは、高温下でも他のインク成分とより相溶しやすい。さらには、変性（メタ）アクリレートは、硬化収縮が少ないため画像形成時の印刷物のカールがより生じにくい。
【００５５】
カチオン重合性化合物の例には、エポキシ化合物、ビニルエーテル化合物およびオキセタン化合物が含まれる。
【００５６】
上記インクが活性光線硬化型インクであるときの上記光重合性化合物の含有量は、たとえば、上記インクの全質量に対して１．０質量％以上９７質量％以下とすることができ、３０質量％以上９０質量％以下とすることが好ましい。
【００５７】
上記インクが活性光線硬化型インクであるときの上記光重合開始剤は、上記光重合性化合物の重合を開始できるものであればよい。たとえば上記インクがラジカル重合性化合物を有するときは、光重合開始剤は光ラジカル開始剤とすることができ、上記インクがカチオン重合性化合物を有するときは、光重合開始剤は光カチオン開始剤（光酸発生剤）とすることができる。
【００５８】
上記光重合開始剤の含有量は、活性光線の照射によってインクが十分に硬化し、かつインクの吐出性を低下させない範囲において、任意に設定することができる。たとえば、インクの全質量に対して、０．１質量％以上２０質量％以下、好ましくは１．０質量％以上１２質量％以下とすることができる。なお、電子線の照射によりインクを硬化させるときなど、光重合開始剤がなくてもインクが十分に硬化できるときは、光重合開始剤は不要である。
【００５９】
上記色材の例には、染料および顔料が含まれる。耐候性の良好な画像を形成する観点からは、色材は顔料であることが好ましい。顔料は、形成すべき画像の色などに応じて、たとえば、黄顔料、赤またはマゼンタ顔料、青またはシアン顔料および黒顔料から選択することができる。
【００６０】
上記分散剤は、上記顔料を十分に分散させることができればよい。分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、およびステアリルアミンアセテートが含まれる。
【００６１】
上記分散剤の含有量は、たとえば、上記顔料の全質量に対して２０質量％以上７０質量％以下とすることができる。
【００６２】
上記定着樹脂の例には、（メタ）アクリル樹脂、エポキシ樹脂、ポリシロキサン樹脂、マレイン酸樹脂、ビニル樹脂、ポリアミド樹脂、ニトロセルロース、酢酸セルロース、エチルセルロース、エチレン−酢酸ビニル共重合体、ウレタン樹脂、ポリエステル樹脂、およびアルキド樹脂が含まれる。
【００６３】
上記定着樹脂の含有量は、たとえば、上記インクの全質量に対して１．０質量％以上１０．０質量％以下とすることができる。なお、上記粒子はアモルファス化して自己成膜することができるため、上記インクは定着樹脂を実質的に含有しなくてもよい。
【００６４】
上記界面活性剤の例には、ジアルキルスルホコハク酸塩類、アルキルナフタレンスルホン酸塩類および脂肪酸塩類を含むアニオン性界面活性剤、ポリオキシエチレンアルキルエーテル類、ポリオキシエチレンアルキルアリルエーテル類、アセチレングリコール類およびポリオキシエチレン・ポリオキシプロピレンブロックコポリマー類を含むノニオン性界面活性剤、アルキルアミン塩類および第四級アンモニウム塩類を含むカチオン性界面活性剤、シリコーン系の界面活性剤、ならびにフッ素系の界面活性剤が含まれる。
【００６５】
界面活性剤の含有量は、上記インクの全質量に対して、０．００１質量％以上５．０質量％未満であることが好ましい。
【００６６】
上記ゲル化剤の例には、ケトンワックス、エステルワックス、石油系ワックス、植物系ワックス、動物系ワックス、鉱物系ワックス、硬化ヒマシ油、変性ワックス、高級脂肪酸、高級アルコール、ヒドロキシステアリン酸、Ｎ−置換脂肪酸アミドおよび特殊脂肪酸アミドを含む脂肪酸アミド、高級アミン、ショ糖脂肪酸のエステル、合成ワックス、ジベンジリデンソルビトール、ダイマー酸ならびにダイマージオールなどが含まれる。これらのうち、インクのピニング性をより高める観点からは、ケトンワックス、エステルワックス、高級脂肪酸、高級アルコールおよび脂肪酸アミドが好ましく、ケト基またはエステル基を挟んで両側に配置された炭素鎖の炭素数がいずれも９以上２５以下であるケトンワックスまたはエステルワックスがより好ましい。
【００６７】
ゲル化剤の含有量は、インクの全質量に対して１．０質量％以上１０．０質量％以下であることが好ましい。
【００６８】
（インクの物性）
インクジェットヘッドからの射出性をより高める観点からは、上記インクがゲル化剤を含まないインクであるとき、上記インクの４０℃における粘度は３ｍＰａ・ｓ以上２０ｍＰａ・ｓ以下であることが好ましい。また、上記インクがゲル化剤を含むインクであるとき、上記インクの８０℃における粘度は３ｍＰａ・ｓ以上２０ｍＰａ・ｓ以下であることが好ましい。
【００６９】
上記インクは、ゲル化剤を含むとき、４０℃以上７０℃以下にゾルゲル相転移する相転移温度を有することが好ましい。インクの相転移温度が４０℃以上であると、基材に着弾後、インクが速やかに増粘するため、濡れ広がりの程度をより調整しやすくなる。インクの相転移温度が７０℃以下であると、インク温度が通常８０℃程度である吐出ヘッドからのインクの射出時にインクがゲル化しにくいため、より安定してインクを射出することができる。
【００７０】
上記インクの４０℃における粘度、８０℃における粘度および相転移温度は、レオメータにより、インクの動的粘弾性の温度変化を測定することにより求めることができる。本明細書においては、これらの粘度および相転移温度は、以下の方法によって得られた値である。上記インクを１００℃に加熱し、ストレス制御型レオメータ（ＡｎｔｏｎＰａａｒ社製、Ｐｈｙｓｉｃａ  ＭＣＲ３０１（コーンプレートの直径：７５ｍｍ、コーン角：１．０°））によって粘度を測定しながら、剪断速度１１．７（１／ｓ）、降温速度０．１℃／ｓの条件で２０℃までインクを冷却して、粘度の温度変化曲線を得る。８０℃における粘度および２５℃における粘度は、粘度の温度変化曲線において４０℃および８０℃における粘度をそれぞれ読み取ることにより求める。相転移温度は、粘度の温度変化曲線において、粘度が２００ｍＰａ・ｓとなる温度として求める。
【００７１】
［画像形成装置］
図２は、上記画像形成方法を実施するための画像形成装置の構成を示す模式図である。図２に示すように、画像形成装置１は、インクジェット方式を利用した中間転写型の画像形成装置である。画像形成装置１は、インク層形成部１０と、中間転写部２０と、搬送部３０と、光照射部４０と、クリーニング部５０と、プレコート層形成部６０とを有する。
【００７２】
図２に示すように、インク層形成部１０は、インクジェットヘッド１１Ｙ，１１Ｃ，１１Ｍ，１１Ｋを備え、Ｙ（イエロー）、Ｍ（マゼンタ）、Ｃ（シアン）、Ｋ（ブラック）の各色の塗布物の一例としてのインクを、中間転写部２０に吐出する。なお、インクジェットヘッド１１Ｙ，１１Ｃ，１１Ｍ，１１Ｋは、同様の構成を有するため、以下の説明では、便宜上、Ｙ、Ｍ、Ｃ、Ｋを省略して示すこととする。
【００７３】
それぞれのインクジェットヘッドから吐出されるインクは、水および任意に少量の有機溶剤を液体成分として含有する水型インクであってもよいし、有機溶剤を液体成分として含有するが実質的に水を含有しない溶剤系インクであってもよいし、紫外線および電子線などの活性光線を照射されることにより重合および架橋して硬化する光重合性化合物を液体成分として含有する活性光線硬化型インクであってもよい。本実施形態において、上記吐出されるインクは、活性光線硬化型インクである。
【００７４】
中間転写部２０は、中間転写体２１と、３つの支持ローラー２２，２３、２４とを有する。中間転写体２１は無端状ベルトで構成され、３つの支持ローラー２２，２３，２４に逆三角形状に張架される。
【００７５】
３つの支持ローラー２２，２３、２４のうち、少なくとも１つのローラーは、駆動ローラーであり、中間転写体２１をＡ方向（図２における時計回り方向）に回転させる。
【００７６】
中間転写体２１は、芳香族ポリイミド（ＰＩ）、芳香族ポリアミドイミド（ＰＡＩ）、ポリフェニレンサルファイド（ＰＰＳ）、芳香族ポリエーテルエーテルケトン（ＰＥＥＫ）、芳香族ポリカーボネート、および芳香族ポリエーテルケトンなどのベンゼン環を含む構造単位を有する樹脂、ポリフッ化ビニリデン、ならびにこれらの混合物または共重合物などを含む基材層を有する。中間転写体２１は、基材層に加えて、インクの着弾面側に、シリコーンゴム（ＳＲ）、クロロプンゴム（ＣＲ）、ニトリルゴム（ＮＢＲ）およびエピクロルヒドリンゴム（ＥＣＯ）などのゴム、エラストマーおよび弾性樹脂など含む弾性層、ならびに、ポリテトラフルオロエチレン（ＰＴＦＥ）、パーフルオロアルコキシアルカン（ＰＦＡ）、およびポリフッ化ビニリデン（ＰＶＤＦ）などのフッ素樹脂ならびにアクリル樹脂などを含む表面層、の双方またはいずれかを有してもよい。
【００７７】
あるいは、中間転写体２１は、ポリエチレンテレフタレート（ＰＥＴ）フィルム、１，４−ポリシクロヘキシレンジメチレンテレフタレートフィルム、ポリエチレンナフタレート（ＰＥＮ）フィルム、ポリフェニレンサルフィドフィルム、ポリスチレン（ＰＳ）フィルム、ポリプロピレン（ＰＰ）フィルム、ポリサルホンフィルム、アラミドフィルム、ポリカーボネートフィルム、ポリビニルアルコールフィルム、セロハン、酢酸セルロースなどのセルロース誘導体、ポリエチレン（ＰＥ）フィルム、ポリ塩化ビニルフィルム、ナイロンフィルム、ポリイミドフィルム、およびアイオノマーフィルムなどの樹脂フィルムから形成されていてもよい。
【００７８】
中間転写体２１における、逆三角形状の左右の頂点部分に位置する支持ローラー２２，２４に張架された部分は、それぞれのインクジェットヘッドから吐出されたインクの着弾面となっている。中間転写体２１における、逆三角形状の下側の頂点部分に位置する支持ローラー２３は、中間転写体２１を搬送部３０に向けて所定のニップ圧により加圧する加圧ローラーであり、それぞれのインクジェットヘッドから吐出されたインクが着弾して形成された中間画像を記録媒体Ｓに転写する転写部として機能する。
【００７９】
搬送部３０は、金属ドラムで構成され、支持ローラー２３に加圧されることで、転写ニップを形成する。搬送部３０は、記録媒体Ｓの先端を固定する爪（不図示）を有している。搬送部３０は、当該爪に記録媒体Ｓの先端を固定し、図２における反時計回り方向に回転することで、記録媒体の一例としての記録媒体Ｓを転写ニップに搬送する。
【００８０】
それぞれのインクジェットヘッドから吐出されて中間転写体２１の表面に着弾されたインクは、中間転写体２１が回転することにより、支持ローラー２３と搬送部３０との転写ニップに搬送される。そして、転写ニップに搬送されたインクは、搬送部３０により搬送される記録媒体Ｓに転写される。
【００８１】
光照射部４０は、搬送部３０における転写ニップの下流側の部分に対向しており、記録媒体Ｓ上のインクに活性光線を照射して、当該インクを硬化させる。なお、それぞれのインクジェットヘッドから吐出されるインクが水型インクまたは溶剤系インクであるときは、光照射部４０は不要である。
【００８２】
クリーニング部５０は、ウェブローラーやスポンジローラー等のクリーニングローラーであり、中間転写体２１における転写ニップの下流側の部分に接触する。クリーニング部５０は、制御部の制御の下、駆動回転することで、転写ニップにおいて用紙Ｓに転写されずに中間転写体２１上に残った残インク（残塗布物）を除去する。
【００８３】
プレコート層形成部６０は、表面をスポンジで被覆されたロールコーター６１、およびスクレーパー６２を有する。ロールコーター６１は、中間転写体２１のインクの着弾面側にプレコート剤を付与する。スクレーパー６２は、過剰量のプレコート剤を除去して付与されたプレコート剤の表面を平滑化し、中間転写体２１のインクの着弾面側にプレコート剤が所定の厚みで広がってなるプレコート層を形成する。なお、プレコート層形成部６０は、バーコーターを用いる方法やインクジェット法などでプレコート剤を付与してもよい。
【実施例】
【００８４】
以下、本発明の具体的な実施例を比較例とともに説明するが、本発明はこれらに限定されるものではない。
【００８５】
１．プレコート剤およびインク
１−１．プレコート剤
１００質量部の純水に対して、０．０１質量部の界面活性剤（花王株式会社製、エマールＡＤ−２５Ｒ（「エマール」は同社の登録商標））を添加して、プレコート剤１とした。
【００８６】
高粘度シリコーンオイル（信越化学工業株式会社製、ＫＦ−９６Ｈ−１万ｃｓ）を用意して、プレコート剤２とした。
【００８７】
低粘度シリコーンオイル（信越化学工業株式会社製、ＫＦ−９６Ｈ−５００ｃｓ）を用意して、プレコート剤３とした。
【００８８】
１００質量部の純水に対して、１．０質量部の界面活性剤（花王株式会社製、エマールＡＤ−２５Ｒ）を添加して、プレコート剤４とした。
【００８９】
後述する中間転写体の弾性層として用いたシリコーンゴムへのプレコート剤１〜プレコート剤４の接触角を、接触角計測定装置（協和界面科学株式会社製、接触角計ＤＭ−３０１）を用いて液滴法により測定した。
【００９０】
プレコート剤１〜プレコート剤４を１００℃に加熱し、ストレス制御型レオメータ（ＡｎｔｏｎＰａａｒ社製、Ｐｈｙｓｉｃａ  ＭＣＲ３０１（コーンプレートの直径：７５ｍｍ、コーン角：１．０°））によって粘度を測定しながら、剪断速度１１．７（１／ｓ）、降温速度０．１℃／ｓの条件で２０℃まで冷却して、粘度の温度変化曲線を得た。このようにして得られた粘度の温度変化曲線から、４０℃におけるプレコート剤１〜プレコート剤４の粘度を求めた。
【００９１】
１−２．インク
以下に示す顔料分散剤、光重合性化合物、および重合禁止剤をステンレスビーカーに入れ、６５℃のホットプレートで加熱しながら、１時間加熱攪拌した。
顔料分散剤：アジスパーＰＢ８２４（味の素ファインテクノ社製）        ９        質量部
光重合性化合物：トリプロピレングリコールジアクリレート            ７０        質量部
重合禁止剤：Ｉｒｇａｓｔａｂ  ＵＶ１０（チバ・ジャパン社製）        ０．０２  質量部
【００９２】
上記混合液を室温まで冷却した後、これにＰｉｇｍｅｎｔ  Ｒｅｄ  １２２（大日精化製、クロモファインレッド６１１２ＪＣ）を２１質量部加えた。混合液を、直径０．５ｍｍのジルコニアビーズ２００ｇと共にガラス瓶に入れ密栓し、ペイントシェーカーにて８時間分散処理した。その後、ジルコニアビーズを除去して顔料分散液１を作製した。
【００９３】
以下に示す光重合性化合物、光重合開始剤、重合禁止剤、界面活性剤、ゲル化剤、および上記顔料分散剤１を混合し、１００℃に加熱して攪拌した。その後、得られた液体を、加熱下、＃３０００の金属メッシュフィルターでろ過した後に冷却して、インク１を調製した。
光重合性化合物：ポリエチレングリコール＃４００ジアクリレート        ２９．９  質量部
光重合性化合物：４ＥＯ変性ペンタエリスリトールテトラアクリレート    １５．０  質量部
光重合性化合物：６ＥＯ変性トリメチロールプロパントリアクリレート    ２３．０  質量部
光重合開始剤：ＤＡＲＯＣＵＲ  ＴＰＯ（ＢＡＳＦ社製）                  ６．０  質量部
光重合開始剤：ＩＴＸ（ＤＫＳＨジャパン社製）                          １．０  質量部
光重合開始剤：ＤＡＲＯＣＵＲ  ＥＤＢ（ＢＡＳＦ社製）                  １．０  質量部
界面活性剤：ＫＦ−３５２（信越化学社製）                              ０．１  質量部
ゲル化剤：ベヘニン酸（花王株式会社製、ルナックＢＡ）                  ５．０  質量部
顔料分散液１：                                                      １９．０  質量部
【００９４】
以下に示す光重合性化合物、光重合開始剤、重合禁止剤、界面活性剤、および上記顔料分散剤１を混合し、１００℃に加熱して攪拌した。その後、得られた液体を、加熱下、＃３０００の金属メッシュフィルターでろ過した後に冷却して、インク２を調製した。
光重合性化合物：ポリエチレングリコール＃４００ジアクリレート        ３４．９  質量部
光重合性化合物：４ＥＯ変性ペンタエリスリトールテトラアクリレート    １５．０  質量部
光重合性化合物：６ＥＯ変性トリメチロールプロパントリアクリレート    ２３．０  質量部
光重合開始剤：ＤＡＲＯＣＵＲ  ＴＰＯ（ＢＡＳＦ社製）                  ６．０  質量部
光重合開始剤：ＩＴＸ（ＤＫＳＨジャパン社製）                          １．０  質量部
光重合開始剤：ＤＡＲＯＣＵＲ  ＥＤＢ（ＢＡＳＦ社製）                  １．０  質量部
界面活性剤：ＫＦ−３５２（信越化学社製）                              ０．１  質量部
顔料分散液１：                                                      １９．０  質量部
【００９５】
水溶性有機溶剤：エチレングリコール                          １５．０    質量部
水溶性有機溶剤：プロピレングリコール                        １０．０    質量部
水溶性有機溶剤：グリセリン                                    ４．５    質量部
有機酸緩衝液：クエン酸                                        ０．０５  質量部
有機酸緩衝液：クエン酸３Ｎａ２水和物                          ０．５    質量部
保湿剤：エチレン尿素                                          １．５    質量部
界面活性剤：オルフィンＥ１０１０（日信化学工業株式会社製）    ０．０５  質量部
色材：Ｃ．Ｉ．リアクティブブルー７２                        １５．０    質量部
イオン交換水：    残部（全量が１００質量部となるよう調整）  
【００９６】
後述する中間転写体の弾性層として用いたシリコーンゴムへのインク１〜インク３の接触角、およびインク１の４０℃における粘度を、上記プレコート剤と同様に測定した。
【００９７】
２．画像形成
図２に示す構成を有する画像形成装置を用いて、以下の条件で画像を形成した。
【００９８】
プレコート層形成部は、表面をスポンジで被覆されたロールコーターと、スクレーパーと、を有し、上記プレコート剤１〜プレコート剤４のいずれかを付与して、プレコート層を形成した。
【００９９】
インク層形成部は、ピエゾ型のインクジェットヘッドと、インクタンク、供給パイプ、記録ヘッド直前の前室インクタンク、およびフィルター付き配管を有するものを使用した。インクジェットヘッドは、ノズル径２４μｍ、解像度５１２ｄｐｉのピエゾヘッドを千鳥に配置して、１２００ｄｐｉ×１２００ｄｐｉの記録解像度としたラインヘッド式のインクジェットヘッドを、搬送方向前後に２つ設置した。それぞれのインクジェットヘッドに連通するインクタンクにインク１〜インク３のいずれかを装填して、８０℃に加温された１滴当たり３．５ｐｌのインクを、液滴の吐出速度を６ｍ／ｓｅｃとして吐出し、プレコート層の表面に着弾させた。
【０１００】
中間転写体は、ポリイミド（ＰＩ）から形成された基材層と、基材層のインクの着弾面側に形成されたシリコーンゴムから形成された弾性層と、を有する、軸方向長さが８００ｍｍの無端状ベルトを用い、３つの支持ローラー（うち１つは加圧ローラー）に逆三角形状に張架した。加圧ローラーは、φ１００、ゴム圧１０ｍｍのローラーを用いた。加圧ローラーによる転写部の荷重は、８０Ｎとした。
【０１０１】
搬送部は、印刷機用３倍胴の金属ドラムであり、エア吸引チャックにより記録媒体を吸引して保持し、搬送するドラムを用いた。
【０１０２】
光照射部は、波長３９５ｎｍのＵＶ−ＬＥＤ光源を用い、照射強度は５ｍＷ／ｃｍ２とした。
【０１０３】
記録媒体は、印刷用コート紙Ａ（ＯＫトップコート  米坪量８４．９ｇ／ｍ２、王子製紙社製）、印刷用コート紙Ｂ（ニューエイジ  米坪量１０４．７ｇ／ｍ２、王子製紙社製）、アート紙（ＳＡ金藤  米坪量１０４．７ｇ／ｍ２、王子製紙社製）とした。
【０１０４】
この画像形成装置に、各記録媒体を６００ｍｍ／ｓで搬送し、１０枚のＡ４サイズ（２１０ｍｍ×３００ｍｍ）のベタ画像を形成した。
【０１０５】
２−１．試験１
上記プレコート層形成部からプレコート剤を付与せず、上記それぞれのインクジェットヘッドに連通するインクタンクにインク１を装填して、上記画像を形成した。
【０１０６】
２−２．試験２
上記プレコート層形成部からプレコート剤１を付与して表１に示す膜厚のプレコート層を形成し、上記それぞれのインクジェットヘッドに連通するインクタンクにインク１を装填して、上記画像を形成した。
【０１０７】
２−３．試験３
上記プレコート層形成部からプレコート剤２を付与して表１に示す膜厚のプレコート層を形成し、上記それぞれのインクジェットヘッドに連通するインクタンクにインク１を装填して、上記画像を形成した。
【０１０８】
２−４．試験４
上記プレコート層形成部からプレコート剤３を付与して表１に示す膜厚のプレコート層を形成し、上記それぞれのインクジェットヘッドに連通するインクタンクにインク１を装填して、上記画像を形成した。
【０１０９】
２−５．試験５
上記プレコート層形成部からプレコート剤４を付与して表１に示す膜厚のプレコート層を形成し、上記それぞれのインクジェットヘッドに連通するインクタンクにインク１を装填して、上記画像を形成した。
【０１１０】
３．評価
上記３種類の記録媒体に形成した画像を、以下の基準で評価した。各試験において、いずれの記録媒体に形成した画像も、同一の評価が得られた。
【０１１１】
画像形成後の中間転写体のインクの着弾面を目視観察または拡大観察して、記録媒体に転写されずに中間転写体に残ったインクの割合をを調べ、以下の基準で評価した。
○  目視観察および拡大観察のいずれでも中間転写体の表面にインクは確認されなかった
△  目視観察では中間転写体の表面にインクは確認されなかったが、拡大観察では中間転写体の表面に残ったインクが確認された
×  目視観察でも中間転写体の表面に残ったインクが確認された
【０１１２】
また、試験４で形成された画像および試験５で形成された画像のうち、インクによるドットが積層された部分を拡大観察して、プレコート層に接して形成されたドットのドット径の平均値と、前に付与されたインクに接して形成されたドットのドット径の平均値と、の差を調べた。
【０１１３】
試験１〜試験５について、プレコート剤の種類、接触角、４０℃における粘度およびプレコート層の膜厚、インクの種類、接触角および４０℃における粘度、ならびに評価結果を、表１に示す。
【０１１４】
【表１】
2019130714.tif 000003
【０１１５】
中間転写体のインクの着弾面へのプレコート剤の接触角が、中間転写体のインクの着弾面へのインクの接触角より小さく、プレコート剤の粘度が、インクの粘度より低い、試験Ｎｏ．４、５、９、１０、１３は、インクの転写性が高かった。
【０１１６】
また、プレコートの接触角とインクの接触角との差が２０°以上である試験４で形成された画像は、プレコート層に接して形成されたドットのドット径の平均値と、前に付与されたインクに接して形成されたドットのドット径の平均値と、の差が３０％程度だったが、プレコートの接触角とインクの接触角との差が２０°未満である試験４で形成された画像は、プレコート層に接して形成されたドットのドット径の平均値と、前に付与されたインクに接して形成されたドットのドット径の平均値と、の差が１０％程度とより小さくなっていた。
【産業上の利用可能性】
【０１１７】
本発明の画像形成方法および画像形成装置を用いると、インクジェットインクを用いた中間転写方式の画像形成方法におけるインクの転写性を高めることができる。そのため、本発明は、インクジェットインクを用いた中間転写方式の画像形成方法の適用の幅を広げ、同分野の技術の進展および普及に貢献することが期待される。
【符号の説明】
【０１１８】
１  画像形成装置
１０  インク層形成部
１１  インクジェットヘッド
２０  中間転写部
２１  中間転写体
２２  支持ローラー
２３  支持ローラー
２４  支持ローラー
３０  搬送部
４０  光照射部
５０  クリーニング部
６０  プレコート層形成部
６１  ロールコーター
６２  スクレーパー
【図１】
2019130714.tif 000004
【図２】
2019130714.tif 000005